(57)【要約】  本発明は、貨物運搬用受け台を木材・プラスチック複合材を用いて製作するに当たって、主原料として木粉の代わりに木材チップを用いて成形して製造することにより、高い強度を実現することができ、同じ強度が求められるときに製作される貨物受け台の厚さを薄めることにより求められる物性性能及び外観の側面から優位を確保できるようにした木材・プラスチック複合材を用いた貨物受け台に関する。これを実現するための本発明は、貨物が積載される上部パネル１１０と、上部パネル１１０を地面から所定の高さだけ隔てるように複数のスペーサ１２１を介して組み合わせられ、スペーサ１２１を水平方向に所定の間隔だけ隔てるように取り付けてそこにフォークがそれぞれ対応して差し込まれるように複数の差込口１２３が設けられる下部パネル１２０と、を備え、上部パネル１１０及び下部パネル１２０は、木材チップを主原料として製造された木材・プラスチック複合材を用いることを特徴とする。
2015536837.tif 000002
【特許請求の範囲】
【請求項１】
貨物が積載される上部パネル（１１０）と、
前記上部パネル（１１０）を地面から所定の高さだけ隔てるように複数のスペーサ（１２１）を介して組み合わせられる下部パネル（１２０）と、
前記スペーサ（１２１）を水平方向に所定の間隔だけ隔てるように取り付けてそこにフォークがそれぞれ対応して差し込まれるように設けられる複数の差込口（１２３）と、
を備え、
前記上部パネル（１１０）及び下部パネル（１２０）は、木材チップを主原料として製造された木材・プラスチック複合材を用いることを特徴とする、木材・プラスチック複合材を用いた貨物受け台。
【請求項２】
前記木材・プラスチック複合材は、
木材チップ１０〜９０重量部と、高分子樹脂（ＰＰ、ＰＥ、ＰＶＣ、ＡＢＳ、ＰＳ、ＰＣ、ＰＭＭＡのうちのいずれか一種又は複数種を選択的に）１０〜５０重量部と、を含む混合物を用いて成形して製造することを特徴とする、請求項１に記載の木材・プラスチック複合材を用いた貨物受け台。
【請求項３】
前記混合物は、長繊維をさらに含むことを特徴とする、請求項２に記載の木材・プラスチック複合材を用いた貨物受け台。
【請求項４】
前記木材チップと前記長繊維との合計の重量が１０〜９０重量部になるように含むことを特徴とする、請求項３に記載の木材・プラスチック複合材を用いた貨物受け台。
【請求項５】
前記木材チップと前記長繊維との合計の重量が５０〜９０重量部になるように含むことを特徴とする、請求項４に記載の木材・プラスチック複合材を用いた貨物受け台。
【請求項６】
前記混合物は、相溶化剤０．１〜５０重量部、充填剤０．１〜５０重量部、酸化防止剤０．１〜３０重量部、潤滑剤０．１〜３０重量部、及び顔料０．１〜３０重量部の添加剤を選択的に含むことを特徴とする、請求項２又は請求項３に記載の木材・プラスチック複合材を用いた貨物受け台。
【請求項７】
前記木材チップは、０．３〜１８ｃｍの長さに切断されてなることを特徴とする、請求項１に記載の木材・プラスチック複合材を用いた貨物受け台。
【請求項８】
前記木材チップは、３〜８ｃｍの長さに切断されてなることを特徴とする、請求項１に記載の木材・プラスチック複合材を用いた貨物受け台。
【請求項９】
前記長繊維は、トウモロコシ繊維、ココナット繊維、椰子樹繊維、葦、竹、稲わら、綿、麻、毛、絹などの天然繊維、ガラス繊維、炭素繊維、ナイロンの強化高分子繊維及び鋼線のうちのいずれか一種又は複数種を選択的に含むことを特徴とする、請求項３に記載の木材・プラスチック複合材を用いた貨物受け台。
【請求項１０】
前記長繊維は、０．３〜１８ｃｍの長さに切断されてなることを特徴とする、請求項９に記載の木材・プラスチック複合材を用いた貨物受け台。
【請求項１１】
前記混合物は、リサイクル原料である再生用紙、再生樹脂、リサイクル木質類のうちのいずれか一種又は複数種を選択的に含むことを特徴とする、請求項２に記載の木材・プラスチック複合材を用いた貨物受け台。
【請求項１２】
前記混合物は、押出、射出又はプレス成形のうちのいずれか一つにより木材・プラスチック複合材として製造されることを特徴とする、請求項２に記載の木材・プラスチック複合材を用いた貨物受け台。
【発明の詳細な説明】
【技術分野】
【０００１】
本発明は、貨物受け台に係り、さらに詳しくは、貨物運搬用受け台を木粉（Ｗｏｏｄ  ｆｌｏｕｒ）の代わりに木材チップ（木片）を用いて成形して製造することにより高い強度を実現することのできる、木材・プラスチック複合材を用いた貨物受け台に関する。
【背景技術】
【０００２】
一般に、貨物受け台は、貨物を所定の積載単位で運搬するために提供される。貨物受け台は、貨物が積載される四角形状のパネルが形成され、フォークリフトトラックのフォーク（ｆｏｒｋ）が差し込まれるようにパネルの左右方向若しくは前後方向にそれぞれ差込口が形成される。このような構造の貨物受け台は、パネルの上部に貨物を積載した後、フォークリフトトラックのフォークを一方の差込口に差し込んだ後にパネルを持ち上げて運搬するようになっており、現在でも、比較的体積が高く、且つ、重量が重い貨物の運搬用に広く用いられている。
【０００３】
このような従来の貨物受け台の素材としては、プラスチック又は廃木材が主流をなしている。
【０００４】
しかしながら、上記の貨物受け台を廃木材を用いて製作する場合、高重量の貨物を運搬する場合に壊れ易いなどの問題がある。
【０００５】
また、貨物受け台をプラスチックを用いて製造する場合、購買先からの様々な要求規格に十分に対応することができないという欠点がある。
【発明の開示】
【発明が解決しようとする課題】
【０００６】
本発明は上述した問題を解消するために案出されたものであり、その目的は、貨物運搬用受け台を木材・プラスチック複合材を用いて製作するに当たって、木粉ではない木材チップを用いて成形して製造することにより、高い強度を実現することができ、同じ強度が求められるときに製作される貨物受け台の厚さを薄めることにより価格競争力の側面から優位を確保できるようにした木材・プラスチック複合材を用いた貨物受け台を提供するところにある。
【課題を解決するための手段】
【０００７】
上述した目的を達成するための本発明の木材・プラスチック複合材を用いた貨物受け台は、貨物が積載される上部パネル１１０と、前記上部パネル１１０を地面から所定の高さだけ隔てるように複数のスペーサ１２１を介して組み合わせられる下部パネル１２０と、前記スペーサ１２１を水平方向に所定の間隔だけ隔てるように取り付けてそこにフォークがそれぞれ対応して差し込まれるように設けられる複数の差込口１２３と、を備え、前記上部パネル１１０及び下部パネル１２０は、木材チップを主原料として製造された木材・プラスチック複合材を用いることを特徴とする。
【０００８】
この場合、前記木材・プラスチック複合材は、木材チップ１０〜９０重量部と、高分子樹脂（ＰＰ、ＰＥ、ＰＶＣ、ＡＢＳ、ＰＳ、ＰＣ、ＰＭＭＡ）のうちのいずれか一種又は複数種を選択的に）１０〜５０重量部と、を含む混合物を用いて成形して製造することを特徴とする。
【０００９】
また、前記混合物は、長繊維をさらに含んでいてもよい。
【００１０】
さらに、前記混合物は、相溶化剤０．１〜５０重量部、充填剤０．１〜５０重量部、酸化防止剤０．１〜３０重量部、潤滑剤０．１〜３０重量部、及び顔料０．１〜３０重量部の添加剤を選択的に含むことを特徴とする。
【００１１】
さらにまた、前記木材チップは、０．３〜１８ｃｍの長さに切断されてなることを特徴とする。
【００１２】
さらにまた、前記長繊維は、トウモロコシ繊維、ココナット繊維、椰子樹繊維、葦、竹、稲わら、綿、麻、毛、絹などの天然繊維、ガラス繊維、炭素繊維、ナイロンの強化高分子繊維及び鋼線のうちのいずれか一種又は複数種を選択的に含むことを特徴とする。
【００１３】
さらにまた、前記長繊維は、０．３〜１８ｃｍの長さに切断されてなることを特徴とする。
【００１４】
さらにまた、前記混合物は、リサイクル原料である再生用紙、再生樹脂、リサイクル木質類のうちのいずれか一種又は複数種を選択的に含むことを特徴とする。
【００１５】
これらに加えて、前記混合物は、押出、射出又はプレス成形のうちのいずれか一つにより木材・プラスチック複合材として製造されることを特徴とする。
【発明の効果】
【００１６】
上述した構成を有する本発明は、貨物運搬用受け台を木材・プラスチック複合材を用いて製作するに当たって、木粉ではない木材チップを用いて成形して製造することにより、高い強度を実現することができる。すなわち、同じ強度が求められるときに木粉に比べて木材チップを用いる場合、製作される貨物受け台の厚さを薄めることができ、価格競争力の側面から優位を確保することができる。
【００１７】
また、場合によって、天然長繊維及び／又はガラス繊維、炭素繊維、ナイロンなどの強化繊維を含めることにより、高強度化を極大化させることができる。
【００１８】
さらに、環境にやさしい製品へのアプローチの一環として、再生用紙、再生樹脂、再生木質類などを選択的に用いることにより、リサイクル可能であり、これにより、環境汚染を低減することができるというメリットがある。
【図面の簡単な説明】
【００１９】
【図１】本発明による木材・プラスチック複合材を用いた貨物受け台の外観を示す斜視図である。
【発明を実施するための形態】
【００２０】
以下、添付図面に基づき、本発明の好適な実施形態に対する構成及び作用について詳細に説明する。
【００２１】
図１は、本発明による木材・プラスチック複合材を用いた貨物受け台の外観を示す斜視図である。
【００２２】
図１を参照すると、本発明の好適な実施形態による木材・プラスチック複合材を用いた貨物受け台１００は、貨物が積載される上部パネル１１０と、上部パネル１１０を地面から所定の高さだけ隔てるように複数のスペーサ１２１を介して組み合わせられる下部パネル１２０と、スペーサ１２１を水平方向に所定の間隔だけ隔てるように取り付けてそこにフォークがそれぞれ対応して差し込まれるように設けられる複数の差込口１２３と、を備え、上部パネル１１０及び下部パネル１２０は、木材チップを主原料として製造された木材・プラスチック複合材を用いることを特徴とする。
【００２３】
ここで、好ましくは、木材・プラスチック複合材（ＷＰＣ）は、木材チップ１０〜９０重量部と、高分子樹脂（ＰＰ、ＰＥ、ＰＶＣ、ＡＢＳ、ＰＳ、ＰＣ、ＰＭＭＡ）のうちのいずれか一種又は複数種を選択的に）１０〜５０重量部と、を含む混合物を用いて成形して製造する。
【００２４】
この場合、木材チップは、０．３〜１８ｃｍの長さに切断されてなることが好ましい。すなわち、木材チップが０．３ｃｍ以下の長さに切断されてなる場合には、既存の木粉を主原料とした場合と大差がなく、圧縮及び衝撃強度など物理的な特性の向上が期待され難い。これに対し、木材チップが１８ｃｍ以上の長さに切断されてなる場合には、木材チップと高分子樹脂との配合工程及び成形工程を行うことが困難になる。
【００２５】
さらに好ましくは、木材チップは、３〜８ｃｍの長さに切断されてなり、上記の範囲内であれば、圧縮及び衝撃強度などの物理的な特性の向上が著しく、しかも、他の材料との配合及び成形が行われ易い。
【００２６】
さらに、上記の混合物は、さらに長繊維（Ｌｏｎｇ  ｆｉｂｅｒ）を１０〜９０重量部含んでいてもよい。あるいは、選択的に、上記の混合物は、上記の混合物における木材チップと長繊維との合計の重量が１０〜９０重量部になるように含んでいてもよい。さらに好ましくは、上記の混合物は、木材チップと長繊維との合計の重量が５０〜９０重量部になるように含む。
【００２７】
ここで、好ましくは、上記の長繊維は、トウモロコシ繊維、ココナッツ繊維、椰子樹繊維、葦、竹、稲わら、綿、麻、毛、絹などの天然繊維、ガラス繊維、炭素繊維、ナイロンの強化高分子繊維及び鋼線のうちのいずれか一種又は複数種を選択的に含んでいてもよい。
【００２８】
この場合、長繊維は、０．３〜１８ｃｍの長さに切断されてなることが好ましい。すなわち、長繊維を０．５ｃｍ以下の長さに切断して形成する場合には、既存の木粉を用いる場合に比べて大差がなく、圧縮及び衝撃強度など物理的な特性の向上が期待され難い。これに対し、木材チップが１８ｃｍ以上の長さに切断されてなる場合には、木材チップと高分子樹脂原料との配合工程及び成形工程を行うことが困難である。但し、木材・プラスチック複合材の成形方法を用いた押出成形に際して、長繊維を木材・プラスチック複合材の長手方向に平行に並べて成形する場合、上記の範囲の長さではなくても制限なしに成形することができる。
【００２９】
このような木材チップ及び長繊維は、含水率が低いほど木材・プラスチック複合材の成形性が良好になるが、例えば、木材チップ及び長繊維の含水率は、５〜１５重量％を維持するように所定の乾燥工程を行うことが好ましい。
【００３０】
より具体的に、木材チップ及び長繊維の含水率が５〜１５重量％になるように乾燥器の内部に投入した後に８０〜１２０℃の温度に加熱する乾燥工程を行う。すなわち、木材チップ及び長繊維の乾燥温度が８０℃以下であれば、乾燥に長い時間がかかり、乾燥温度が１２０℃以上であれば、急激な乾燥により木材チップそのものの緻密な組織が捩れてしまうという変形が引き起こされる。
【００３１】
このような乾燥工程を用いて木材チップ及び長繊維の含水率が５〜１５重量％になるように乾燥するが、このように水分を５〜１５重量％に維持する場合、別途のバインダを添加しなくても他の原料との円滑な混合が行われる。これに対し、含水率が１５重量％以上になる場合には、木材・プラスチック複合材の製造に際して木材チップ内の水分が蒸発して気泡などが発生し、これは、配合時に結合力を弱化させる原因となる。その結果、不良品が発生するという問題がある。
【００３２】
また、上記の混合物は、添加剤を選択的に含んでいてもよい。ここで、好ましくは、このような添加剤は、相溶化剤０．１〜５０重量部、充填剤０．１〜５０重量部、酸化防止剤０．１〜３０重量部、潤滑剤０．１〜３０重量部、及び顔料０．１〜３０重量部を含む。
【００３３】
さらに、上記の混合物は、リサイクル原料である再生用紙、再生樹脂、リサイクル木質類のうちのいずれか一種又は複数種を選択的に含む。
【００３４】
このような構成を有する木材・プラスチック複合材を製造するための混合物は、押出、射出又はプレス成形のうちのいずれか一つにより木材・プラスチック複合材として製造され、このようなプラスチック複合材は、上部パネル１１０及び下部パネル１２０、スペーサ１２１としてそれぞれ形成された後に貨物受け台１００として製作される。
【００３５】
上述した構成を有する本発明による木材・プラスチック複合材を用いた貨物受け台は、貨物運搬用受け台を木材・プラスチック複合材を用いて製作するに当たって、木粉ではない木材チップを用いて成形して製造することにより、高い強度を実現することができる。すなわち、同じ強度が求められるときに木粉に比べて木材チップを用いる場合に製作される貨物受け台の厚さを薄めることができ、価格競争力の側面から優位を確保することができる。
【００３６】
また、場合によって、天然長繊維及び／又はガラス繊維、炭素繊維、ナイロンなどの強化繊維を含めることにより、高強度化を極大化させることができる。
【００３７】
さらに、環境にやさしい製品へのアプローチの一環として、再生用紙、再生樹脂、再生木質類などを選択的に用いることにより、リサイクル可能であり、これにより、環境汚染を低減することが可能になる。
【００３８】
以上、本発明を特定の好適な実施形態を挙げて図示及び説明したが、本発明は上記の実施形態に何ら限定されるものではなく、本発明の技術的思想を逸脱しない範囲内において種々の変更及び修正が行えるということはいうまでもない。
【符号の説明】
【００３９】
１００  貨物受け台
１１０  上部パネル
１２０  下部パネル
１２１  スペーサ
１２３  差込口
【図１】
2015536837.tif 000003
【国際調査報告】
2015536837.tif 000004
2015536837.tif 000005
2015536837.tif 000006
2015536837.tif 000007